(57)【要約】【課題】ニッケル酸化鉱等の酸化鉱と炭素質還元剤とを混合して得られるペレットを用いた製錬において、製錬コストを抑えて安価にメタルを製造する方法を提供する。【解決手段】本発明に係るペレットの製造方法は、酸化鉱と炭素質還元剤とを混合して混合物とする混合処理工程と、得られた混合物を成形してペレットとする混合物成形工程と、を有し、混合処理工程では、水及びバインダーを添加せずに前記混合物を調製し、混合物成形工程では、調製した混合物をプレス成形することによってペレットとする。また、本発明に係るニッケル酸化鉱の製錬方法は、上述したペレットの製造方法により得られたペレットを用い、そのペレットを還元炉に装入して所定の還元温度で還元加熱する。【選択図】図１
2019099831.tif 000002
【特許請求の範囲】
【請求項１】
酸化鉱と炭素質還元剤とを混合して混合物とする混合処理工程と、
得られた混合物を成形してペレットとする混合物成形工程と、
を有し、
前記混合処理工程では、水及びバインダーを添加せずに前記混合物を調製し、
前記混合物成形工程では、前記混合物をプレス成形することによってペレットとする
ペレットの製造方法。
【請求項２】
前記混合物成形工程では、成形圧力を２５０ｋｇ／ｃｍ２以上としてプレス成形する
請求項１に記載のペレットの製造方法。
【請求項３】
ニッケル酸化鉱と炭素質還元剤とを含むペレットを製造するペレット製造工程と、
得られたペレットを還元炉に装入し、所定の還元温度で加熱する還元工程と、
前記還元工程で得られたメタルとスラグとの混在物からメタルを回収する回収工程と、
を有し、
前記ペレット製造工程では、
水及びバインダーを添加せずに前記ニッケル酸化鉱と炭素質還元剤とを混合して混合物とし、該混合物をプレス成形することによってペレットとする
ニッケル酸化鉱の製錬方法。
【請求項４】
前記ペレット製造工程にて得られたペレットを乾燥する乾燥工程をさらに有し、
前記乾燥工程では、１００℃〜１２０℃の温度で前記ペレットを乾燥する
請求項３に記載のニッケル酸化鉱の製錬方法。
【発明の詳細な説明】
【技術分野】
【０００１】
本発明は、ニッケル酸化鉱等の酸化鉱と炭素質還元剤とを混合して得られた混合物を成形してペレットとするペレットの製造方法、及びそのペレットを還元することによりメタルを製造するニッケル酸化鉱の製錬方法に関する。
【背景技術】
【０００２】
リモナイトあるいはサプロライトと呼ばれるニッケル酸化鉱の製錬方法として、熔錬炉を使用してニッケルマットを製造する乾式製錬方法、ロータリーキルンあるいは移動炉床炉を使用して鉄とニッケルの合金であるフェロニッケルを製造する乾式製錬方法、オートクレーブを使用してミックスサルファイドを製造する湿式製錬方法等が知られている。
【０００３】
上述した様々な方法の中で、特に乾式製錬法を用いてニッケル酸化鉱を還元して製錬する場合、反応を進めるために原料のニッケル酸化鉱を適度な大きさに粉砕し、その粉砕物を他の原料成分と共に混合した後に、混合物をペレット化し、あるいはスラリー化等するための前処理が行われる（例えば特許文献１）。
【０００４】
具体的に、ニッケル酸化鉱をペレット化する、すなわちペレットを製造する際には、そのニッケル酸化鉱と、それ以外の成分、例えばバインダーやコークス等の還元剤と混合して混合物とし、さらに水分調整等を行った後に塊状物製造機に装入して、例えば１０ｍｍ〜３０ｍｍ程度の塊状物（ペレット、ブリケット等を指す。以下、単に「ペレット」という）とするのが一般的である。
【０００５】
従来、ペレットを運搬したり、搬送したりするときに、ペレットが破損しない程度の強度を持たせるため、適量の水を添加してペレットを製造する必要があった。しかしながら、水を加えて製造したペレットに対して還元加熱処理を施すような場合には、その還元加熱処理に先立ち、ペレットを加熱することによって水を蒸発させる必要が生じる。そのため、水分を十分に飛ばすための加熱乾燥コストが掛かる等、フェロニッケル等のメタルを製造するにあたって製造コストが高くなるという問題がある。
【先行技術文献】
【特許文献】
【０００６】
【特許文献１】特開２０１６−２０５３３号公報
【発明の概要】
【発明が解決しようとする課題】
【０００７】
本発明は、このような実情に鑑みて提案されたものであり、ニッケル酸化鉱等の酸化鉱と炭素質還元剤とを混合して得られるペレットを用いた製錬において、製錬コストを抑えて安価にメタルを製造することができる方法を提供することを目的とする。
【課題を解決するための手段】
【０００８】
本発明者は、上述した課題を解決するために鋭意検討を重ねた。その結果、ペレットを製造するに際して、水及びバインダーを添加せずに酸化鉱と炭素質還元剤とを含む混合物を調製し、調製した混合物をプレス成形することによってペレットとすることで、コストを抑えながら成形性に優れたペレットを製造でき、そのペレットを用いて製錬処理を施すことで効率的にメタルを製造できることを見出し、本発明を完成するに至った。
【０００９】
（１）本発明の第１の発明は、酸化鉱と炭素質還元剤とを混合して混合物とする混合処理工程と、得られた混合物を成形してペレットとする混合物成形工程と、を有し、前記混合処理工程では、水及びバインダーを添加せずに前記混合物を調製し、前記混合物成形工程では、前記混合物をプレス成形することによってペレットとする、ペレットの製造方法である。
【００１０】
（２）本発明の第２の発明は、第１の発明において、前記混合物成形工程では、成形圧力を２５０ｋｇ／ｃｍ２以上としてプレス成形する、ペレットの製造方法である。
【００１１】
（３）本発明の第３の発明は、ニッケル酸化鉱と炭素質還元剤とを含むペレットを製造するペレット製造工程と、得られたペレットを還元炉に装入し、所定の還元温度で加熱する還元工程と、前記還元工程で得られたメタルとスラグとの混在物からメタルを回収する回収工程と、を有し、前記ペレット製造工程では、水及びバインダーを添加せずに前記ニッケル酸化鉱と炭素質還元剤とを混合して混合物とし、該混合物をプレス成形することによってペレットとする、ニッケル酸化鉱の製錬方法である。
【００１２】
（４）本発明の第４の発明は、第３の発明において、前記ペレット製造工程にて得られたペレットを乾燥する乾燥工程をさらに有し、前記乾燥工程では、１００℃〜１２０℃の温度で前記ペレットを乾燥する、ニッケル酸化鉱の製錬方法である。
【発明の効果】
【００１３】
本発明によれば、ニッケル酸化鉱等の酸化鉱と炭素質還元剤とを混合して得られるペレットを用いた製錬において、コストを抑えて安価にメタルを製造することができる。
【図面の簡単な説明】
【００１４】
【図１】ニッケル酸化鉱の製錬方法の流れの一例を示す工程図である。
【発明を実施するための形態】
【００１５】
以下、本発明の具体的な実施形態について詳細に説明する。なお、本発明は、以下の実施形態に限定されるものではなく、本発明の要旨を変更しない範囲で種々の変更が可能である。また、本明細書において、「Ｘ〜Ｙ」（Ｘ、Ｙは任意の整数）との表記は、「Ｘ以上Ｙ以下」の意味である。
【００１６】
≪１．本発明の概要≫
本発明に係るペレットの製造方法は、例えば、ニッケル酸化鉱の製錬方法にて用いられる、少なくとも酸化鉱と炭素質還元剤とを含むペレットの製造方法である。このペレットの製造方法は、酸化鉱と炭素質還元剤とを混合して混合物とする混合処理工程と、得られた混合物を成形してペレットとする混合物成形工程と、を有する。
【００１７】
そして、このペレットの製造方法では、混合処理工程において、水及びバインダーを添加せずに混合物を調製し、混合物成形工程においては、その混合物をプレス成形することによってペレットとすることを特徴としている。
【００１８】
このような方法によれば、水やバインダーを添加せずに混合物を調製していることから、水分を飛ばすための加熱乾燥の処理コストを有効に低減することができる。また、そのように水やバインダーを添加せずに調製した混合物であっても、プレス成形による手法でその混合物をペレットにしていることから、良好な成形性でもって効果的に成形を行うことができる。またそれとともに、そのペレットを用いた製錬処理において有効に還元反応を生じさせ、メタルを効率的に生じさせることができる。
【００１９】
以下では、本発明の具体的な実施形態（以下、「本実施の形態」という）として、ニッケル酸化鉱の製錬方法を例に挙げ、製錬方法の流れを説明しながら、処理に用いるペレットの製造方法について説明する。製錬原料であるニッケル酸化鉱は、酸化ニッケル（ＮｉＯ）と酸化鉄（Ｆｅ２Ｏ３）とを少なくとも含むものであり、そのニッケル酸化鉱を製錬原料として還元処理することで、メタルとして鉄−ニッケル合金（フェロニッケル）を製造することができる。
【００２０】
なお、本発明は、ペレットを構成する酸化鉱としてニッケル酸化鉱に限定されるものではなく、製錬方法としても酸化ニッケル等を含むニッケル酸化鉱からフェロニッケルを製造する方法に限られるものではない。
【００２１】
≪２．ニッケル酸化鉱の製錬方法≫
本実施の形態に係るニッケル酸化鉱の製錬方法は、ニッケル酸化鉱を炭素質還元剤と混合して混合物とし、その混合物に対して還元処理を施すことによって、還元物としてメタル（鉄とニッケルの合金であるフェロニッケル）とスラグとを生成させる方法である。なお、メタルであるフェロニッケルは、還元処理を経て得られたメタルとスラグとを含む混合物から、そのメタルを分離することで回収することができる。
【００２２】
図１は、ニッケル酸化鉱の製錬方法の流れの一例を示す工程図である。図１に示すように、この製錬方法は、ニッケル酸化鉱を含む原料を混合してペレットを製造するペレット製造工程Ｓ１と、得られたペレットを乾燥する乾燥工程Ｓ２と、ペレットを所定の還元温度で還元加熱する還元工程Ｓ３と、還元工程Ｓ３にて生成したメタルとスラグとを分離してメタルを回収する回収工程Ｓ４と、を有する。
【００２３】
＜２−１．ペレット製造工程＞
ペレット製造工程Ｓ１は、酸化鉱であるニッケル酸化鉱を含む原料粉末を混合して混合物とし、その混合物をペレットに成形する工程である。具体的に、ペレット製造工程Ｓ１は、少なくともニッケル酸化鉱と炭素質還元剤とを混合して混合物とする混合処理工程Ｓ１１と、得られた混合物を成形してペレットする混合物成形工程Ｓ１２と、を有する。
【００２４】
（１）混合処理工程
混合処理工程Ｓ１１では、少なくともニッケル酸化鉱と炭素質還元剤とを混合して原料粉末から構成される混合物を得る。具体的には、原料鉱石であるニッケル酸化鉱に、炭素質還元剤を添加して混合し、また任意成分の添加剤として、鉄鉱石、フラックス成分等の、例えば粒径が０．１ｍｍ〜０．８ｍｍ程度の粉末を添加して混合して混合物とする。
【００２５】
ニッケル酸化鉱としては、特に限定されないが、リモナイト鉱、サプロライト鉱等を用いることができる。ニッケル酸化鉱は、酸化ニッケル（ＮｉＯ）と、酸化鉄（Ｆｅ２Ｏ３）とを少なくとも含有する。なお、通常、ニッケル酸化鉱には、水分（鉱石表面に付着した付着水分）が１質量％〜１２質量％程度の割合で含まれている。混合処理工程Ｓ１１における混合処理に際しては、予め、使用するニッケル酸化鉱に対して乾燥処理等を施すことによって付着水分をおよそ０質量％とすることが好ましい。
【００２６】
炭素質還元剤としては、特に限定されないが、例えば、石炭粉、コークス粉等が挙げられる。この炭素質還元剤は、原料鉱石であるニッケル酸化鉱の粒度や粒度分布と同等の大きさのものであると、均一に混合し易く、後述する還元工程Ｓ３での還元反応も均一に進みやすくなるため好ましい。
【００２７】
炭素質還元剤の混合量としては、ニッケル酸化鉱を構成する酸化ニッケルの全量をニッケルメタル還元するのに必要な化学当量と、酸化鉄（酸化第二鉄）を金属鉄に還元するのに必要な化学当量との両者合計値（便宜的に「化学当量の合計値」ともいう）を１００質量％としたときに、好ましくは５質量％以上６０質量％以下の炭素量の割合、より好ましくは１０質量％以上４０質量％以下の炭素量の割合となるように調整することができる。このように、炭素質還元剤の混合量を、化学当量の合計値１００質量％に対して５質量％以上の割合とすることで、ニッケルの還元を効率的に進行させることができ生産性が向上する。一方で、化学当量の合計値１００質量％に対して６０質量％以下の割合とすることで、鉄の還元量を抑えて、ニッケル品位の低下を防ぎ、高品質のフェロニッケルを製造することができる。なお、炭素質還元剤を混合して得られた混合物からペレットを製造し、そのペレットに対して還元処理（還元工程Ｓ３）を実施する際の還元炉への酸素の混入等による酸化を防ぐ観点から、混合物の調製にあたっての炭素質還元剤の混合量としては、過剰量を混合してもよい。そのときも、鉄の還元を抑制し得る量に適宜調整する。
【００２８】
また、任意成分の添加剤である鉄鉱石としては、例えば、鉄品位が５０質量％程度以上の鉄鉱石、ニッケル酸化鉱の湿式製錬により得られるヘマタイト等を用いることができる。
【００２９】
また、フラックス成分としては、例えば、酸化カルシウム、水酸化カルシウム、炭酸カルシウム、二酸化珪素等を挙げることができる。
【００３０】
ここで、本実施の形態では、混合処理工程Ｓ１１において、水及びバインダー成分を添加せずに原料粉末の混合物を調製することを特徴としている。このように、水やバインダー成分を添加することなく混合物を調製することによって、その混合物を成形して得られるペレットへの付着水の含有をほとんど無くすことができ、従来、所定の還元温度で還元処理を行うに先立って行っていた乾燥加熱処理、つまりペレットに含まれる水分を飛ばすための処理の負荷を低減させることができる。これにより、乾燥加熱のための処理コストを有効に減らすことができ、効率的な製錬方法を実現することができる。
【００３１】
具体的には、後述する乾燥工程Ｓ３における乾燥加熱処理の温度を、例えば１００℃〜１２０℃程度の低温とすることができ、処理コストを有効に減少させることができる。なお、従来では、水やバインダー成分を添加して得られた混合物により構成されるペレットに対し、そのペレットに付着した付着水を蒸発させるために、少なくとも１５０℃〜４００℃の高温の熱風を吹き付ける等して乾燥させていた。
【００３２】
原料粉末の混合処理は、その原料粉末が均一に混合されるように行うことが好ましく、混合機等を用いて公知の方法により行うことができる。また、この混合処理に際しては、混合性を高めるために混練を同時に行ってもよく、あるいは混合処理後に混練を行ってもよい。具体的に、混練は、例えば二軸混練機等を用いて行うことができ、混合物を混練することによってその混合物にせん断力を加え、炭素質還元剤や原料粉末等の凝集を解いて均一に混合させるとともに、各々の粒子の密着性を向上させ、また空隙を減少させることができる。これにより、得られた混合物に基づいて成形したペレットに対する還元反応が起りやすくなるとともに、均一に反応を生じさせることができ、還元反応の反応時間を短縮することができる。また、品質のばらつきを抑えることもでき、安定的に高い生産性でもって高品質のフェロニッケルを製造することができる。
【００３３】
また、混練した後、押出機を用いて押出してもよい。このように押出機で押出すことによって、より一層高い混練効果を得ることができる。
【００３４】
なお、下記表１に、混合処理工程Ｓ１１にて混合する、一部の原料粉末の組成（質量％）の一例を示すが、原料粉末の組成としてはこれに限定されない。
【００３５】
【表１】
2019099831.tif 000003
【００３６】
（２）混合物成形工程
混合物成形工程Ｓ１２では、混合処理工程Ｓ１１で調製して得られた混合物を、ある程度の大きさ以上の塊（塊状物、以下「ペレット」という）に成形する。なお、この混合物成形工程Ｓ１２にて得られるペレットが、還元工程Ｓ３における所定の温度での還元処理（還元加熱処理）の処理対象となる。
【００３７】
ここで、上述したように混合処理工程Ｓ１１における混合物の調製は、水及びバインダー成分を添加せずに行っている。そのため、成形後に得られるペレット中の水分量は有効に減少し、乾燥加熱処理の負荷を低減させることができるものの、一方で、結着作用を有する水やバインダー成分を添加しないことにより、ペレットの強度が低下する可能性がある。ペレットは、還元工程Ｓ３において還元炉に装入され、１２００℃〜１４５０℃程度の高温で加熱処理される。そのため、ペレットの強度が弱いと還元炉への装入時や還元反応時に破損が生じてしまい、高品質なメタルを生成させることができないことがある。
【００３８】
そこで、本実施の形態では、混合物に対する成形処理において、所定の圧力を混合物に加えてプレス成形することによってペレットを製造することを特徴としている。このように、混合物をプレス成形してペレット化することで、成形性を高めて、ペレットに対して適切な強度を付与することができる。したがって、混合処理工程Ｓ１１にて水やバインダー成分を添加しなくても、良好なペレットを製造することができる。
【００３９】
また、混合物をプレス成形してペレットとすることで、所定の圧力を混合物に加える過程でその混合物中に含まれる水分を除去することもでき、より一層に、成形して得られたペレットに対する乾燥処理の負荷を低減することができる。
【００４０】
具体的に、成形処理においては、調製した混合物をプレス機の金型に充填し、充填した混合物に対して所定以上の圧力をプレス機に加えてペレットに成形する。
【００４１】
プレス機による圧力（面圧）としては、例えば、２５０ｋｇ／ｃｍ２以上とすることが好ましく、３００ｋｇ／ｃｍ２以上とすることがより好ましい。プレス機面圧を好ましくは２５０ｋｇ／ｃｍ２以上とすることで、混合物の成形性を高めることができ、ペレットの強度をより効率的に高めることができる。ここで、面圧とは、プレス面への印加圧力を混合物に対する接触面積で割ったときの単位面積当たりの荷重をいい、単に「成形圧力」ともいう。なお、プレス機面圧の上限については、特に限定されない。
【００４２】
また、プレス機によってプレス成形するに際して、プレス機の金型への混合物の充填高さは、製造するペレットの大きさに依存するが、プレス機に加えられる圧力にも影響するため、適切に調整することが好ましい。具体的に、充填高さとしては、２０ｍｍ以上とすることが好ましく、２５ｍｍ以上とすることがより好ましい。また、充填高さは、６０ｍｍ以下とすることが好ましく、５０ｍｍ以下とすることがより好ましい。このように、プレス機への混合物の充填高さを２０ｍｍ以上６０ｍｍ以下の範囲とすることで、プレス機による圧力を均一に付与することができ、成形性を高めることができる。
【００４３】
また、プレス機の金型に混合物を充填した後、その充填部に超音波等を用いて振動を加え、混合物の周辺に存在する空気を排出する処理を施すことが好ましい。なお、振動を加えて空気を効率的に排出できれば、上述した超音波を用いた処理に限られない。
【００４４】
混合物を成形して得られるペレットの形状としては、例えば、直方体状、円柱状、球状等とすることができる。このような形状とすることにより、混合物を成形し易くし、成形にかかるコストを抑えることができる。また、上述した形状は簡易な形状であって複雑なものではないため、不良品の発生を防ぐことができ、得られるペレットの品質を均一にすることもできる。なお、ペレットの形状が、直方体状、円柱状等であれば、還元工程Ｓ３において、還元炉内にペレットを積層させて載置することもでき、還元処理に供する処理量を多くすることができる。
【００４５】
＜２−２．乾燥工程＞
乾燥工程Ｓ２は、ペレット製造工程Ｓ１にて製造したペレットを乾燥して、そのペレットに含まれる水分（付着水）を蒸発させ除去する工程である。必須の態様ではないが、このように、製造したペレットに対して乾燥処理を施すことにより、次工程の還元工程Ｓ３における還元処理に際して急激な昇温によってペレット内部の水分が一気に膨張することで、粉々に破損してしまう事態を防ぐことができる。
【００４６】
なお、この乾燥工程Ｓ２については、上述したペレット製造工程Ｓ１に含まれる処理工程として位置付けることもできる。すなわち、混合物成形工程Ｓ１２により得られた成形物であるペレットに対して乾燥処理を施すことによって、還元工程Ｓ３における還元処理に供するペレットを製造するという態様とすることができる。
【００４７】
乾燥処理としては、特に限定されないが、例えば、所定の温度に加熱した熱風をペレットに吹き付けることによって行うことができる。また、所定の温度に加熱した加熱雰囲気下にペレットを保持することによって乾燥処理を行ってもよい。
【００４８】
ここで、本実施の形態では、ペレット製造工程Ｓ１において水やバインダー成分を添加せずに混合物を調製し、しかも、その混合物をプレス成形してペレットにすることを特徴としている。そのため、製造されるペレット中の水分は極めて少ない状態となる。したがって、そのようなペレットに対して乾燥処理（乾燥工程Ｓ２）を施す場合、水分を蒸発させるための乾燥温度を低く設定することができ、乾燥処理の負荷を有効に低減できる。具体的には、熱風の温度や乾燥のための雰囲気温度を、１００℃〜１２０℃程度の比較的低温の条件とすることができる。
【００４９】
また、例えばプレス成形の条件によっては、乾燥処理を省略することもでき、より効率的に製錬処理を実行することができる。
【００５０】
＜２−３．還元工程＞
還元工程Ｓ３は、製造したペレットを還元炉内に装入して、所定の還元温度で還元加熱する工程である。この還元工程Ｓ３における還元加熱処理により、製錬反応（還元反応）が進行して、還元物であるメタルとスラグとが生成する。
【００５１】
還元加熱処理においては、ペレット中のニッケル酸化鉱に含まれる酸化ニッケルは可能な限り完全に優先的に還元し、一方で、ニッケル酸化鉱に含まれる酸化鉄は一部だけ還元して、目的とする高いニッケル品位のフェロニッケルが得られる、いわゆる部分還元を施す。そして、この還元加熱処理により、ペレット中のスラグは熔融して液相となっているが、還元処理により既に分離して生成したメタルとスラグとは、混ざり合うことがなく、その後の冷却によってメタル固相とスラグ固相との別相として混在する混合物となる。このときのペレットの体積は、還元炉に装入したときペレットと比較すると、５０％〜６０％程度の体積に収縮している。
【００５２】
還元工程Ｓ３においては、混合物を還元炉内に装入するにあたって、予めその還元炉の炉床に炭素質還元剤（以下、「炉床炭素質還元剤」ともいう）を敷き詰め、その敷き詰められた炉床炭素質還元剤の上にペレットを載置させて処理するようにしてもよい。また、炉床の上にアルミナ、ジルコニア、マグネシア等の床敷材を敷いて、その上にペレットを載置させて処理してもよい。なお、床敷材としては、酸化物を主成分とするものを用いることができる。このように還元炉の炉床に炭素質還元剤や床敷材等を敷き、その上にペレットを載置して還元処理を施すことで、炉床とペレットとの直接の反応を抑制することができ、炉床への融着を防ぐとともに、その炉床の寿命を延ばすことができる。
【００５３】
還元炉としては、特に限定されないが、例えばロータリーキルンや移動炉床炉を用いることができる。例えば、還元炉として移動炉床炉を使用することで、連続的に還元反応が進行し、一つの設備で反応を完結させることができ、各工程における処理を別々の炉を用いて行うよりも処理温度の制御を的確に行うことができる。また、移動炉床炉を使用することにより、各処理間での熱の損失（ヒートロス）を低減して、より効率的な操業が可能となる。つまり、別々の炉を使用した反応を行った場合、混合物を封入した容器を、炉と炉との間を移動させる際に、外気あるいはそれに近い状態に露出することで、一時的に温度が低下してヒートロスが生じ、また反応雰囲気に変化が生じる。この結果次の処理を行うために、炉に再装入した際に即座に反応が始まらない。これに対し、移動炉床炉を使用して一つの設備で各処理を行うことで、ヒートロスが低減されるとともに炉内雰囲気も的確に制御できるため、反応をより効果的に進行させることができる。
【００５４】
なお、移動炉床炉としては、例えば、円形状であって複数の処理領域に区分けされた回転炉床炉を用いることができる。回転炉床炉では、所定の方向に回転しながら、各領域においてそれぞれの処理を行う。移動炉床炉は、ローラーハースキルン等であってもよい。
【００５５】
還元温度としては、特に限定されないが、１２００℃以上１４５０℃以下の範囲とすることが好ましく、１３００℃以上１４００℃以下の範囲とすることがより好ましい。このような温度範囲で還元することによって、均一に還元反応を生じさせることができ、品質のばらつきを抑制したメタル（フェロニッケル）を生成させることができる。また、より好ましくは１３００℃以上１４００℃以下の範囲の還元温度で還元することで、比較的短時間で所望の還元反応を生じさせることができる。
【００５６】
なお、還元処理においては、上述した範囲の還元温度になるまでバーナー等により還元炉の内部温度を上昇させ、昇温後にその温度を維持する。
【００５７】
＜２−４．回収工程＞
回収工程Ｓ４では、還元工程Ｓ３にて生成したメタルとスラグとを分離してメタルを回収する。具体的には、混合物に対する還元加熱処理によって得られた、メタル相（メタル固相）とスラグ相（スラグ固相）とを含む混合物（混在物）からメタル相を分離して回収する。
【００５８】
固体として得られたメタル相とスラグ相との混在物からメタル相とスラグ相とを分離する方法としては、例えば、篩い分けによる不要物の除去に加えて、比重による分離や、磁力による分離等の方法を利用することができる。
【００５９】
また、得られたメタル相とスラグ相は、濡れ性が悪いことから容易に分離することができ、上述した還元工程Ｓ３における処理で得られた、大きな混在物に対して、例えば、所定の落差を設けて落下させる、あるいは篩い分けの際に所定の振動を与える等の衝撃を与えることで、その混在物からメタル相とスラグ相とを容易に分離することができる。
【００６０】
このようにしてメタル相とスラグ相とを分離することによって、メタル相を回収する。
【実施例】
【００６１】
以下、本発明の実施例及び比較例を示してより具体的に説明するが、本発明は以下の実施例に何ら限定されるものではない。
【００６２】
≪実施例１〜実施例５≫
以下のようにしてフェロニッケル製錬に用いるペレットを製造した。
【００６３】
［混合処理工程］
原料鉱石としてのニッケル酸化鉱（鉱石表面に付着した付着水分がおよそ０質量％）と、鉄鉱石と、フラックス成分である珪砂及び石灰石、及び炭素質還元剤（石炭粉、炭素含有量：８５質量％、平均粒径：約９０μｍ）を、混合機を用いて混合して混合物を得た。このとき、水及びバインダー成分を添加せずに混合物を調製した。なお、原料鉱石として用いたニッケル酸化鉱については、乾燥処理を施すことによって付着水分をおよそ０質量％とした。
【００６４】
炭素質還元剤は、原料鉱石であるニッケル酸化鉱に含まれる酸化ニッケル（ＮｉＯ）と酸化鉄（Ｆｅ２Ｏ３）とを過不足なく還元するのに必要な量の合計値を１００質量％としたときに３０質量％〜３３質量％の割合となる量で含有させた。
【００６５】
得られた混合物の水分率を測定したところ、調製したすべての混合物の水分率が０質量％であった。なお、ここでの水分率（表２にも記載）とは、混合物表面に付着している水分の割合であり、混合物内部の水分は含まない。また、その水分率の測定は、混合物の一部を１０５℃に設定した恒温槽に２時間入れて乾燥させることにより行い、乾燥前後の質量の差を水分量として、乾燥前の混合物の質量でその水分量を割ったときの百分率を混合物中の水分率とした。
【００６６】
［混合物成形工程］
次に、得られた混合物を、プレス成形してペレットを製造した。具体的には、混合物をプレス機の金型に下記表２に示す充填高さで充填した。その後、下記表２に示す圧力（面圧）を混合物に加えることによってプレス成形した。
【００６７】
［乾燥工程］
次に、プレス成形して得られたペレットに対して１０５℃〜１１０℃程度の温度雰囲気で乾燥処理を施した。
【００６８】
［還元工程］
次に、乾燥後のペレットを、炉内温度を１３００℃に加熱した還元炉に装入した。そして、その還元温度を保持して３０分間に亘って還元処理を施した。
【００６９】
≪比較例１≫
比較例１では、実施例と同様にしてニッケル酸化鉱を含有する混合物を調製し、得られた混合物を、ロール式高圧造粒機（古河産機システムズ株式会社製）に装填し、０．２５ＭＮの圧力で加圧してペレット化した。
【００７０】
≪評価≫
製造したペレットに基づいて成形性について評価した。具体的には、所定の形状に成形でき、１時間後にその形状が保持された場合を優れた成形性を有するとして『◎』と評価し、一部に僅かなひびが確認されたもののその形状が保持された場合を良好な成形性を有するとして『○』と評価し、所定の形状に成形できなかった、あるいは１時間後に形状が保持されず崩れてしまった場合を成形性が不良であるとして『×』と評価した。
【００７１】
【表２】
2019099831.tif 000004
【００７２】
表２の結果に示されるように、水及びバインダーを添加せずに混合物を調製し、その混合物をプレス成形することでペレットを製造した実施例１〜実施例５では、優れた成形性でもってペレットを製造することができ、還元処理を施す還元炉に有効に装入して、効率的な還元処理を行うことができた。なお、実施例１〜実施例５において、成形後のペレットに対する乾燥処理（乾燥工程）では、１０５℃〜１１０℃程度の比較的低温の温度条件で効率的に処理を施すことができた。
【００７３】
一方で、プレス成形ではなくロール式高圧造粒機により混合物をペレット化した比較例１では、混合物の調製に際して水及びバインダーを添加しなかったことから混合物中の水分率は０質量％であったものの、そのロール式高圧造粒機から排出されたペレットは形状が保持されず崩れてしまった。これにより、以後の還元処理を実行することができなかった。
【図１】
2019099831.tif 000005